상기 제 2 열처리 온도 ( T 2 ) 는 바람직 하 게 는 ( Tx 1 - 55 ) ℃ ~ ( Tx 1 + 20 ) ℃ 의 온도 로 수행 될 수 있 다 . 만일 ( Tx 1 - 55 ) ℃ 의 온도 미만 으로 2 차 열처리 되 는 경우 열처리 시간 이 연장 되 어 대량 생산 에 좋 지 못할 뿐 아니 라 입자 성장 이 원활 하 게 이루어지 지 않 아 투자 율 이 낮 고 , 자기 손실 의 큰 합금 이 구현 될 수 있 는 등 특성 구현 에 어려움 이 있 을 수 있 다 . 또한 , 만일 ( Tx 1 + 20 ) ℃ 를 초과 하 는 온도 로 2 차 열처리 되 는 경우 조대 한 입자 성장 이 발생 하 여 코어 로 스나 보자력 이 증가 하 는 등 자기 적 특성 이 저하 될 수 있 고 , 물 성 의 편차 가 큰 연자성 합금 이 제조 될 수 있 어서 재현 성 에 있 어서 바람직 하 지 못할 수 있 다 .